【事件の表示】
　特許第５８２４７４７号発明「光重合性オキシラン系樹脂組成物、光硬化性接着剤、及び光学フィルム積層体」の特許異議申立事件について、次のとおり決定する。
【結　論】
　特許第５８２４７４７号の特許請求の範囲を訂正請求書に添付された訂正特許請求の範囲のとおり、訂正後の請求項〔１ないし１４〕について訂正することを認める。
　特許第５８２４７４７号の請求項１ないし３、８ないし１４に係る特許を維持する。
【理　由】
第１　手続の経緯
　特許第５８２４７４７号の請求項１ないし１４に係る特許についての出願は、平成２４年３月３０日にされた特許出願であって、平成２７年１０月２３日にその特許権の設定登録がされ、平成２８年５月２４日付けで特許異議申立人森岡道朗（以下、単に「異議申立人」という。）により特許異議の申立てがされ、当審において同年８月２日付けで取消理由（以下、単に「取消理由」という。）が通知され、同年９月２３日付けで意見書が提出されるとともに訂正の請求がされたので、異議申立人に対して特許法第１２０条の５第５項に基づく通知をしたところ、異議申立人は意見書を提出しなかった。
第２　訂正の適否
１　訂正の内容
　平成２８年９月２３日付けでされた訂正の請求（以下、「本件訂正の請求」という。）による訂正の内容は、次のとおりである（なお、下線を付した箇所は訂正箇所である。）。
　訂正事項１
　特許請求の範囲の請求項１に「少なくとも１個の環状構造と水酸基との双方を有する分子量５００以下の化合物（Ｃ）」とあるのを「少なくとも１個の環状構造と水酸基との双方を有する分子量５００以下の化合物（Ｃ）
（ただし、１個のオキセタン環構造と水酸基を有する化合物を除く。）
２　訂正の目的の適否、新規事項の追加の有無、特許請求の範囲の拡張・変更の存否、一群の請求項ごとか否か
　訂正事項１は、訂正前の請求項１に「少なくとも１個の環状構造と水酸基との双方を有する分子量５００以下の化合物（Ｃ）」とあるのを「少なくとも１個の環状構造と水酸基との双方を有する分子量５００以下の化合物（Ｃ）（ただし、１個のオキセタン環構造と水酸基を有する化合物を除く。）」と訂正するものであるから、特許請求の範囲の減縮を目的とするものに該当する。
　また、訂正事項１は、新規事項の追加に該当せず、実質上特許請求の範囲を拡張し、又は変更するものではない。
　さらに、訂正事項１は、訂正後の請求項１ないし１４についての訂正を含むものであるが、訂正前の請求項２ないし１４は訂正前の請求項１を引用するものであるから、訂正前の請求項１ないし１４は、一群の請求項である。よって、訂正事項１は、一群の請求項に対して請求されたものである。
３　むすび
　以上のとおりであるから、本件訂正の請求による訂正は特許法第１２０条の５第２項第１号に掲げる事項を目的とするものであり、かつ、同条第３及び４項並びに同条第９項において準用する同法第１２６条第５及び６項の規定に適合するので、訂正後の請求項１ないし１４について訂正することを認める。
第３　本件特許発明
　本件特許の請求項１ないし１４に係る発明（以下、順に「本件特許発明１」ないし「本件特許発明１４」という。）は、本件訂正の請求により訂正された特許請求の範囲の請求項１ないし１４に記載された次の事項により特定されるとおりのものである。
「【請求項１】
　三員環状のオキシラン化合物（Ａ）を主成分とし、二個以上の酸素原子を有する四員環以上の環状化合物（Ｂ）、および、少なくとも１個の環状構造と水酸基との双方を有する分子量５００以下の化合物（Ｃ）（ただし、１個のオキセタン環構造と水酸基を有する化合物を除く。）を含有し、
　二個以上の酸素原子を有する四員環以上の環状化合物（Ｂ）が、環状エステル化合物（ｂ−１）、環状ホルマール化合物（ｂ−２）及び／又は、環状カーボネート化合物（ｂ−３）であり、少なくとも１種以上含有し、
　実質的に有機溶剤を含有せず、２３℃における溶液粘度が１〜１５００ｍＰａ・ｓであることを特徴とする光重合性オキシラン系樹脂組成物。
【請求項２】
　前記三員環状のオキシラン化合物（Ａ）１００重量部に対して、二個以上の酸素原子を有する四員環以上の環状化合物（Ｂ）を０．５〜６０重量部、少なくとも１個の環状構造と水酸基との双方を有する分子量５００以下の化合物（Ｃ）を０．５〜４０重量部含有することを特徴とする請求項１記載の光重合性オキシラン系樹脂組成物。
【請求項３】
　環状エステル（ｂ−１）としては、ラクトン類（ｂ−１−１）、環状ホルマール化合物（ｂ−２）としては、ジオキソラン類（ｂ−２−１）、ジオキサン類（ｂ−２−２）、トリオキサン類（ｂ−２−３）であることを特徴とする請求項１または２記載の光重合性オキシラン系樹脂組成物。
【請求項４】
　少なくとも１個の環状構造と水酸基との双方を有する分子量５００以下の化合物（Ｃ）の環構造が、シクロアルカン類、シクロアルケン類、ベンゼン環、二環以上の縮合多環類であることを特徴とする請求項１〜３いずれか記載の光重合性オキシラン系樹脂組成物。
【請求項５】
　少なくとも１個の環構造と水酸基との双方を有する分子量５００以下の化合物（Ｃ）の水酸基が、環構造に、直接、及び／又はＣ１〜１８の炭素数を有するアルキレン基を通じて１個以上置換されている化合物であることを特徴とする請求項１〜４いずれか記載の光重合性オキシラン系樹脂組成物。
【請求項６】
　少なくとも１個の環構造と水酸基との双方を有する分子量５００以下の化合物（Ｃ）が、シクロヘキサン環、シクロヘキセン環、ノルボルナン環、ノルボルネン環、アダマンタン環、フタラン環、クマラン環、ピペロニロ環、およびクロマン環の少なくとも１種の環状構造と水酸基との双方を有する化合物（ｃ−１）であることを特徴とする請求項１〜５いずれか記載の光重合性オキシラン系樹脂組成物。
【請求項７】
　シクロヘキサン環、シクロヘキセン環、ノルボルナン環、ノルボルネン環、アダマンタン環、フタラン環、クマラン環、ピペロニロ環、およびクロマン環の少なくともいずれか１種の環状構造と水酸基を有する化合物（ｃ−１）がシクロヘキシルアルコール、ベンジルアルコール、ノルボルナンアルコール、アダマンタンアルコール、ピペロニルアルコール、または３，４−メチレンジオキシフェノールであることを特徴とする請求項６記載の光重合性オキシラン系樹脂組成物。
【請求項８】
　三員環状のオキシラン化合物（Ａ）が、芳香環を有する化合物（ａ−１）を含有することを特徴とする請求項１〜７いずれか記載の光重合性オキシラン系樹脂組成物。
【請求項９】
　三員環状のオキシラン化合物（Ａ）が、三員環状のオキシラン環を二個以上有する化合物（ａ−２）を含有することを特徴とする請求項１〜８いずれか記載の光重合性オキシラン系樹脂組成物。
【請求項１０】
　請求項１〜９いずれか記載の光重合性オキシラン系樹脂組成物に光重合開始剤を含有することを特徴とする光硬化性接着剤組成物。
【請求項１１】
　光重合開始剤が、光照射によって酸性活性種を発生するＡ＋Ｂ−で表される塩であって、この陽イオンＡ＋が、芳香族ヨードニウムイオンおよび芳香族スルホニウムイオンからなる群より選ばれる請求項１０記載の光硬化性接着剤組成物。
【請求項１２】
　請求項１〜１１いずれか記載の光硬化性接着剤組成物を用いて、光学フィルムを接着してなることを特徴とする積層体。
【請求項１３】
　請求項１〜１１いずれか記載の光硬化性接着剤組成物を用いてポリビニルアルコール系偏光子の片面または両面に保護フィルムを接着してなることを特徴とする偏光板。
【請求項１４】
　前記偏光板の保護フィルムの少なくとも１つがアセチルセルロース系フィルムまたはシクロオレフィン系フィルム，アクリル系フィルム，ポリカーボネート系フィルムであることを特徴とする請求項１３記載の偏光板。」
第４　取消理由の概要
　本件特許発明１〜３、８〜１４は、甲１に記載された発明であるから、特許法第２９条第１項第３号に該当し、特許を受けることができない。
　本件特許発明１、３、８〜１４は、甲２に記載された発明であるから、特許法第２９条第１項第３号に該当し、特許を受けることができない。
第５　取消理由についての判断
１　刊行物
　甲第１号証：特開２０１１−２１９５４８号公報（以下、「甲１」という。）
　甲第２号証：特開２０１０−２２９３９２号公報（以下、「甲２」という。）
２　甲１に記載された事項及び記載された発明
（１）「以下に、実施例及び比較例を示して、本発明をさらに具体的に説明するが、本発明はこれらの例によって限定されるものではない。例中、使用量ないし含有量を表す％は、特記ない限り重量基準である。
　実施例及び比較例において、光硬化型接着剤組成物の調製に用いた各成分は次のとおりであり、以下、化合物名又はそれぞれの記号（商品名自体又はその一部）で表示する。
（Ａ）成分：エポキシ化合物
　ｊＥＲ−８２８：ビスフェノールＡ型エポキシ樹脂、ジャパンエポキシレジン（株）製の“ｊＥＲ−８２８”。
（Ｂ）成分：ジ（メタ）アクリレート化合物
　ＦＭ−４００：ネオペンチルグリコール、ヒドロキシピバリン酸並びにアクリル酸のエステル化反応生成物、日本化薬(株)製の“カヤラッドＦＭ−４００”。
　ＨＤＤＡ：１，６−ヘキサンジオールジアクリレート、共栄社化学(株)製の“ライトアクリレート１，６ＨＸ−Ａ”。
（Ｂ）’成分：（Ｂ）成分以外の（メタ）アクリレート化合物
　Ｍ−３０９：トリメチロールプロパントリアクリレート、東亞合成（株）製の“アロニックスＭ−３０９”。
　Ｍ−２０３：トリシクロデカンジメチロールジアクリレート、東亞合成（株）製の“アロニックスＭ−２０３”。炭素数１２のジオールのジアクリレート。
　Ｍ−２２０：ポリプロピレングリコール（平均繰り返し数約３）ジアクリレート、東亞合成（株）製の“アロニックスＭ−２２０”。エーテル構造を有する平均炭素数９のジオールのジアクリレート。
　Ｍ−２４０：ポリエチレングリコール（平均繰り返し数約４）ジアクリレート、東亞合成（株）製の“アロニックスＭ−２４０”。エーテル構造を有する平均炭素数８のジオールのジアクリレート。
（Ｃ）成分：光カチオン重合開始剤
　ＣＰＩ−１００Ｐ：トリアリールスルホニウムヘキサフルオロホスフェートを主成分とする有効成分５０％のプロピレンカーボネート溶液、サンアプロ(株)製の“ＣＰＩ−１００Ｐ”。表中には有効成分の部数を記載。
（Ｄ）成分：前記式（１）に示すオキセタン化合物
　ＯＸＴ−２２１：３−エチル−３−〔（３−エチルオキセタン−３−イル）メトキシメチル〕オキセタン、東亞合成（株）製の“アロンオキセタンＯＸＴ−２２１”。
（Ｅ）成分：前記式（２）に示すオキセタン化合物
　ＯＸＴ−１０１：３−エチル−３−ヒドロキシメチルオキセタン、東亞合成（株）製の“アロンオキセタンＯＸＴ−１０１”。
（Ｆ）成分：光ラジカル重合開始剤
　Ｉｒｇ１８４： １−ヒドロキシシクロヘキシル−フェニル−ケトン、チバ社製の“イルガキュア１８４”。
（Ｇ）成分：レベリング剤
　８０１９Ａｄｄｉｔｉｖｅ：東レ・ダウコーニング（株）製のシリコーン系レベリング剤“８０１９Ａｄｄｉｔｉｖｅ”。
その他の成分
　プロピレンカーボネート
［光硬化型接着剤組成物の調製］
　表１及び表２に示す各成分をそれぞれの割合で配合し、常法に従って攪拌混合して、光硬化性接着剤組成物を調製した。なお、前記したとおり、（Ｃ）成分として用いた“ＣＰＩ−１００Ｐ”は有効成分を５０％含有するプロピレンカーボネート溶液であるため、表中では、（Ｃ）成分とプロピレンカーボネートを分けて表示した。すなわち、表中の“ＣＰＩ−１００Ｐ”の配合量は、有効成分の割合を意味し、“ＣＰＩ−１００Ｐ”それ自体の配合量は、（Ｃ）成分の欄に示す量とプロピレンカーボネートの欄に示す量を合わせた量である。
　得られた組成物の２５℃に於ける粘度は１００±２０ｍＰａ・ｓであり、塗工性は全て良好であった。
［偏光板の作製］
　ここでは、保護膜として次の２種類のフィルムを用いた。
　延伸ノルボルネン系樹脂フィルム：厚さ７０μｍ、商品名“ＺＥＯＮＯＲフィルム”、日本ゼオン（株）製。このフィルムにコロナ放電処理を施してから、偏光子との貼合に供した。
　アクリル樹脂フィルム：厚さ８０μｍ、商品名“テクノロイＳ００１”、住友化学（株）製。このフィルムも、コロナ放電処理を施してから、偏光子との貼合に供した。
　上記延伸ノルボルネン系樹脂フィルムのコロナ放電処理面及びアクリル樹脂フィルムのコロナ放電処理面に、上で調製した組成物をバーコータで３μｍ厚に塗工した。次いで、これら２枚のフィルムの間に、ポリビニルアルコールにヨウ素が吸着配向している偏光子を挟みこむようにして、ローラーで３枚のフィルムを同時に貼合した。こうして両面に保護膜が貼合された偏光子に、ベルトコンベア付き紫外線照射装置（ランプは Fusion 社製の“Fusion Ｈバルブ”使用）により、延伸ノルボルネン系樹脂フィルムの表面から積算光量３００mJ／cm2（ＵＶ−Ｂ）で紫外線を照射した後、２３℃５０％Ｒ．Ｈ．の環境下で１日置いて、片面にアクリル樹脂フィルムからなる保護膜が貼合され、他面に延伸ノルボルネン系樹脂フィルムが貼合された偏光板を作製した。
　この実験を、２３℃、５０〜６０％Ｒ．Ｈ．の標準条件下、及び２３℃、２０〜３０％Ｒ．Ｈ．の乾燥条件下の２とおりで実施した。
［評価試験］
　得られた偏光板について、以下の方法で、接着性及び耐久性を評価し、結果を表１及び表２にまとめた。
　〈接着性〉
○カッター挿入試験
　カッターナイフの刃を、アクリル樹脂フィルムの上から斜めに挿入したとき、刃が偏光子との間に入らなかったものを○、刃が少し入ったが一定の強度があり途中で保護フィルムが破れたものを△、容易に入り込んだものを×と評価した。
　この評価を、標準条件下で作製した偏光板と乾燥条件下で作製した偏光板について実施し、次のように接着性の総合判定を行った。
◎：両方の条件下で○
○：一方の条件下で○、他方で△
△：両方の条件下で△
×：一方の条件下で×
××：両方の条件下で×
　〈耐久性〉
　表１及び表２において、接着性が△以上のサンプルについて、−３５℃に６０分置き、次に＋７０℃に６０分置くサイクルを３００回繰り返す冷熱衝撃サイクル試験を実施したところ、外観不良は認められず、耐久性良好であることがわかった。
【表１】
」（段落【０１４６】〜【０１６３】）
（２）上記（１）からみて、特に表１の実施例１の記載から、甲１には「ｊＥＲ−８２８を３６重量％、ＦＭ−４００を３７重量％、ＣＰＩ−１００Ｐ（有効成分）を３重量％、ＯＸＴ−２２１を１０重量％、ＯＸＴ−１０１を１０重量％、Ｉｒｇ１８４を０．９重量％、８０１９Ａｄｄｉｔｉｖｅを０．１重量％及びプロピレンカーボネートを３重量％配合し、常法に従って撹拌混合して調製した、２５℃に於ける粘度が１００±２０ｍＰａ・ｓである光硬化性接着剤組成物。」の発明（以下、「甲１発明」という。）が記載されているといえる。
３　甲２に記載された事項及び記載された発明
（１）「前記方法で得られたカチオン重合性接着剤は、形成する接着層の厚みをできる限り薄くする観点から、２５℃で１００ｍＰａ・ｓ以下の粘度であることが好ましい。この粘度は、主にオキセタン化合物や脂環エポキシ化合物等の希釈剤の使用、あるいは、前記芳香族グリシジルエーテル（Ｂ）として低分子量で液状のものを使用すること等によって調整することができる。」（段落【００９７】）
（２）「［調製例１］
　ＪＩＳＫ１２００−３−２：００に準じて求めた塩素含有量が３．５％であるビスフェノールＦ型ジグリシジルエーテル化合物の異性体混合物（Ｂ’−６）を、１．３ｋＰａ及び１８５℃の条件で蒸留し、次いで、０．０２ＭＰａ及び７０℃の条件で精留を行うことで、塩素含有量が６００ｐｐｍのグリシジルエーテル基含有化合物（Ｂ−１）を得た。なお、前記グリシジルエーテル基含有化合物（Ｂ−１）中に含まれる塩素含有量としては、塩化ナトリウムとして０．０５％以上であるものについては、ホルハルト改良法により求めた値を、０．０５％未満であるものについては、イオンクロマトグラグ分析法により求めた値を用いた。また、以下の調製例２〜３記載のグリシジルエーテル基含有化合物（Ｂ−２）、（Ｂ’−３）及び（Ｂ’−４）の塩素含有量も、上記と同様の方法により測定した。
　［調製例２］
　ＪＩＳＫ１２００−３−２に準じて求めた塩素含有量が３．５％であるビスフェノールＡ型ジグリシジルエーテルの異性体混合物を、１．３ｋＰａ及び１８５℃の条件で蒸留し、次いで、０．０２ＭＰａ及び７０℃の条件で精留を行うことで、塩素含有量が６００ｐｐｍのグリシジルエーテル基含有化合物（Ｂ−２）を得た。
　［調製例３］
　ＪＩＳＫ１２００−３−２に準じて求めた塩素含有量が６．５％であるシクロヘキサンジメタノールジグリシジルエーテルを、１．３ｋＰａ及び１８５℃の条件で蒸留し、次いで、０．０２ＭＰａ及び７０℃の条件で精留を逐次行うことで、塩素含有量が５００ｐｐｍのグリシジルエーテル基含有化合物（Ｂ’−３）、塩素含有量が１０００ｐｐｍのグリシジルエーテル基含有化合物（Ｂ’−４）、塩素含有量が１００００ｐｐｍのグリシジルエーテル基含有化合物（Ｂ’−５）を得た。
　［実施例１］
　密閉型プラネタリーミキサー中で、グリシジルエーテル基含有化合物（Ｂ−１）２０．０質量部及びグリシジルエーテル基含有化合物（Ｂ’−４）２０．０質量部、アロンオキセタンＯＸＴ−２２１（東亜合成株式会社製のビス［１−エチル（３−オキセタニル）］メチルエーテル）３５．０質量部及びアロンオキセタンＯＸＴ−１０１（東亜合成株式会社製の３−ヒドロキシメチル−３−エチルオキセタン）２５．０質量部、ならびに、光カチオン重合開始剤（Ｃ）としてＣＰＩ−１００Ｐ（サンアプロ株式会社製のジフェニル−４−（フェニルチオ）フェニルスルホニウムヘキサフルオロフホスフェートのプロピレンカーボネート５０質量％溶液）４質量部を混合、攪拌することによって、カチオン重合性接着剤（１）を調製した。得られたカチオン重合性接着剤（１）の全量中に含まれる塩素含有量を、後述する方法に従って求めたところ、２４７ｐｐｍであった。」（段落【０１１４】〜【０１１６】）
（３）「[全塩素含有量の測定方法]
　本発明のカチオン重合性接着剤中に含まれる塩素含有量は、ＪＩＳ Ｋ １２００−３−２：００に基づいて測定した。具体的には、本発明でいう塩素の量が、塩化ナトリウムとして０．０５％以上である接着剤については、ホルハルト改良法により求めた値をその接着剤の塩素含有量とし、０．０５％未満である接着剤については、イオンクロマトグラグ分析法により求めた値をその接着剤の塩素含有量とした。
　［偏光子の作製方法］
　クラレポバールＰＶＡ−１１７Ｈ（（株）クラレ製のポリビニルアルコール、重合度１７００、完全ケン化物、粉末状）を水中に溶解して得られたポリビニルアルコール水溶液（不揮発分８質量％）を、バーコーターを用いて離型フィルム上に塗布し、８０℃の環境下で５分間乾燥した後、前記離型フィルムを除去することによって、厚さ７５μｍのポリビニルアルコールフィルムを作製した。
　次いで、得られたポリビニルアルコールフィルムを延伸機に固定し、４０℃の温水中で前記フィルムを一軸方向に３倍の大きさになるまで延伸した。
　上記で得られた延伸フィルムの表面に付着した水を除去した後、前記延伸フィルムを、ヨウ素を０．０２質量部、ヨウ化カリウムを２質量部及び水を１００質量部含有する３０℃に調整した水溶液中に浸漬した。
　次いで、前記延伸フィルムを、ヨウ化カリウム１２質量部、ホウ酸５質量部及び水１００質量部を含有する５６．５℃に調整した水溶液中に浸漬した。
　前記浸漬後の延伸フィルムを８℃に調整した純水中で洗浄した後、６５℃の環境下で乾燥することによって、ポリビニルアルコールからなる延伸フィルムの表面にヨウ素が吸着、配向した偏光子（偏光フィルム）を得た。
　［偏光板の作製方法］
　コロナ処理をした２枚のトリアセチルセルロースフィルム（厚み８０μｍ、縦２９７ｍｍ、横２１０ｍｍ）の片表面に、アプリケーターを用いて実施例及び比較例で得たカチオン重合性接着剤を約２μｍの厚みになるようそれぞれ塗布し、該塗布面にコンベアタイプの紫外線照射装置ＣＳＯＴ−４０（日本電池（株）製の高圧水銀ランプ、強度１２０Ｗ／ｃｍ）を用い、３０〜１００ｍＪ／ｃｍ２の紫外線を照射した。
　次いで、前記方法で得られた偏光子（厚み４２μｍ、縦２９７ｍｍ、横２１０ｍｍの両面に、前記２枚のトリアセチルセルロースフィルムをそれぞれ貼り合わせ、ゴムローラーを用いて加圧しそれらを接着した後、６０℃の乾燥機中で１分間加熱することにより偏光板を作製した。
　［常態接着強度の評価方法］
　前記方法で得られた偏光板を、８５℃に設定した乾燥機中に１５００時間放置した後、引張試験機（（株）今田製作所製、引張速度＝５０ｍｍ／分 Ｔ型剥離）を用いて、各偏光板を構成するトリアセチルセルロースとポリビニルアルコールとの界面の剥離強度を測定した。前記剥離強度が１０Ｎ／２５ｍｍ以上またはトリアセチルセルロースフィルムの破断（ＭＢ）を引き起こしたものを「良好」、１０Ｎ／２５ｍｍ未満のものを「不良」と評価した。
　［透過率の変化や偏光子の退色等の評価］
　カチオン重合性接着剤の影響による偏光子の退色及び変色の程度は、前記方法で作製した偏光板を温度６５℃及び湿度９０％の条件下に１５００時間放置した前後の、偏光板の透過率の変化率に基づいて評価した。
　偏光板の透過率は、可視分光光度計（日本分光株式会社製のＪＡＳＣＯ Ｖ−５７０、測定波長２００〜９００ｎｍ、走査速度４００ｎｍ／ｍｉｎ）を用いて測定した。前記放置後の偏光板の透過率（％）が、前記放置前の偏光板の透過率（％）に対して±５％以上変化したものを「×」と評価し、前記放置後の偏光板の透過率の変化が±５％未満であるものを「○」と評価した。
【表１】
」（段落【０１３３】〜【０１３８】）
（４）上記（２）及び（３）からみて、特に表１の実施例１の記載から、甲２には「密閉型プラネタリーミキサー中で、グリシジルエーテル基含有化合物（Ｂ−１）２０．０質量部及びグリシジルエーテル基含有化合物（Ｂ’−４）２０．０質量部、アロンオキセタンＯＸＴ−２２１（東亜合成株式会社製のビス［１−エチル（３−オキセタニル）］メチルエーテル）３５．０質量部及びアロンオキセタンＯＸＴ−１０１（東亜合成株式会社製の３−ヒドロキシメチル−３−エチルオキセタン）２５．０質量部、ならびに、光カチオン重合開始剤（Ｃ）としてＣＰＩ−１００Ｐ（サンアプロ株式会社製のジフェニル−４−（フェニルチオ）フェニルスルホニウムヘキサフルオロフホスフェートのプロピレンカーボネート５０質量％溶液）４質量部を混合、攪拌することによって調製したカチオン重合性接着剤。」の発明（以下、「甲２発明」という。）が記載されているといえる。
４　甲１発明との対比、判断
（１）本件特許発明１
　上記２（１）より、甲１発明の「ｊＥＲ−８２８」は、ビスフェノールＡ型エポキシ樹脂であるからエポキシ基を有するものであって、本件特許発明１の「三員環状のオキシラン化合物（Ａ）」に相当する。
　また、甲１発明の「プロピレンカーボネート」は、その構造から本件特許発明１の「環状カーボネート化合物（ｂ−３）」である「二個以上の酸素原子を有する四員環以上の環状化合物（Ｂ）」に相当する。
　さらに、甲１発明の「光硬化性接着剤組成物」において、「ｊＥＲ−８２８」、「プロピレンカーボネート」及び「ＯＸＴ−１０１」の含有量は、それぞれ、３６重量％、３重量％、１０重量％であるから、「ｊＥＲ−８２８」が主成分であるといえる。
　さらにまた、甲１発明の「光硬化性接着剤組成物」では、上記２（１）によれば、プロピレンカーボネートは有機溶剤として３重量％配合されているものである。本件特許発明１は「実質的に有機溶剤を含有」しないものであるが、本件特許の明細書の段落【０１２１】には、光重合開始剤を溶解するための少量の有機溶剤は含んでもよく、有機溶剤の含有量は５重量％以内であることが記載されているのであるから、有機溶剤を３重量％しか含有しない甲１発明の「光硬化性接着剤組成物」は、本件特許発明１の「実質的に有機溶剤を含有せず」の「光重合性オキシラン系樹脂組成物」であると認められる。
　以上を踏まえて、本件特許発明１と甲１発明とを対比すると、両者は「三員環状のオキシラン化合物（Ａ）を主成分とし、二個以上の酸素原子を有する四員環以上の環状化合物（Ｂ）を含有し、
　二個以上の酸素原子を有する四員環以上の環状化合物（Ｂ）が、環状カーボネート化合物（ｂ−３）であり、
　実質的に有機溶剤を含有しない光重合性オキシラン系樹脂組成物。」の点で一致し、以下の点で相違する。
（相違点１）本件特許発明１では、２３℃における溶液粘度が１〜１５００ｍＰａ・ｓであるのに対して、甲１発明では、２５℃における粘度が１００±２０ｍＰａ・ｓである点。
（相違点２）本件特許発明１では、少なくとも１個の環状構造と水酸基との双方を有する分子量５００以下の化合物（Ｃ）（ただし、１個のオキセタン環構造と水酸基を有する化合物を除く。）を含有するのに対して、甲１発明では、「ＯＸＴ−１０１」を含有する点。
　上記各相違点について検討する。
（相違点１）２５℃における粘度が１００±２０ｍＰａ・ｓである光重合性オキシラン系樹脂組成物の２３℃における溶液粘度は、１〜１５００ｍＰａ・ｓと重複する蓋然性が高いと認められるので、相違点１は実質的な相違点ではない。
（相違点２）上記２（１）より、甲１発明の「ＯＸＴ−１０１」は、３−エチル−３−ヒドロキシメチルオキセタンであり、１個のオキセタン環構造と水酸基を有する化合物であるから、本件特許発明１の「少なくとも１個以上の環状構造を水酸基との双方を有する分子量５００以下の化合物（Ｃ）（ただし、１個のオキセタン環構造と水酸基を有する化合物を除く。）」には相当せず、相違点２は実質的な相違点である。
　よって、本件特許発明１と甲１発明は実質的に相違する。
　したがって、本件特許発明１は、甲１に記載された発明であるとはいえず、特許法第２９条第１項第３号に該当しない。
（２）本件特許発明２、３、８〜１４
　本件特許の訂正後の請求項１を直接的又は間接的に引用する訂正後の請求項２、３、８〜１４に係る本件特許発明２、３、８〜１４は、本件特許発明１と同様に、甲１に記載された発明であるとはいえず、特許法第２９条第１項第３号に該当しない。
５　甲２発明との対比、判断
（１）本件特許発明１
　上記３（２）より、甲２発明の「グリシジルエーテル基含有化合物（Ｂ−１）」は、ビスフェノールＦ型ジグリシジルエーテル化合物であるから、本件特許発明１の「三員環状のオキシラン化合物（Ａ）」に相当する。
　また、上記３（２）より、甲２発明の「グリシジルエーテル基含有化合物（Ｂ’−４）」は、シクロヘキサンジメタノールジグリシジルエーテルであるから、本件特許発明１の「三員環状のオキシラン化合物（Ａ）」に相当する。
　さらに、甲２発明の「プロピレンカーボネート」は、その構造から本件特許発明１の「環状カーボネート化合物（ｂ−３）」である「二個以上の酸素原子を有する四員環以上の環状化合物（Ｂ）」に相当する。
　さらにまた、甲２発明が含有するプロピレンカーボネートは、ＣＰＩ−１００Ｐ４質量部の５０％であるから２重量％と求められるところ、甲２発明の「カチオン重合性接着剤」において、「グリシジルエーテル基含有化合物（Ｂ−１）及びグリシジルエーテル基含有化合物（Ｂ’−４）」、「プロピレンカーボネート」及び「ＯＸＴ−１０１」の含有量は、それぞれ、４０重量％、２重量％、２５重量％であるから、「グリシジルエーテル基含有化合物（Ｂ−１）及びグリシジルエーテル基含有化合物（Ｂ’−４）」が主成分であるといえる。
　さらにまた、甲２発明の「カチオン重合性接着剤」では、プロピレンカーボネートは有機溶剤として２重量％配合されている。本件特許発明１は「実質的に有機溶剤を含有」しないものであるが、本件特許の明細書の段落【０１２１】には、光重合開始剤を溶解するための少量の有機溶剤は含んでもよく、有機溶剤の含有量は５重量％以内であることが記載されているのであるから、有機溶剤を２重量％しか含有しない甲２発明の「カチオン重合性接着剤」は、本件特許発明１の「実質的に有機溶剤を含有せず」の「光重合性オキシラン系樹脂組成物」であると認められる。
　以上を踏まえて、本件特許発明１と甲２発明とを対比すると、両者は「三員環状のオキシラン化合物（Ａ）を主成分とし、二個以上の酸素原子を有する四員環以上の環状化合物（Ｂ）を含有し、
　二個以上の酸素原子を有する四員環以上の環状化合物（Ｂ）が、環状カーボネート化合物（ｂ−３）であり、
　実質的に有機溶剤を含有しない光重合性オキシラン系樹脂組成物。」の点で一致し、以下の点で相違する。
（相違点１）本件特許発明１では、２３℃における溶液粘度が１〜１５００ｍＰａ・ｓであるのに対して、甲２発明では、そのような特定がなされていない点。
（相違点２）本件特許発明１では、少なくとも１個の環状構造と水酸基との双方を有する分子量５００以下の化合物（Ｃ）（ただし、１個のオキセタン環構造と水酸基を有する化合物を除く。）を含有するのに対して、甲２発明では、「ＯＸＴ−１０１」を含有する点。
　上記各相違点について検討する。
（相違点１）上記３（１）より、甲２発明のカチオン重合性接着剤は、２５℃で１００ｍＰａ・ｓ以下の粘度であると認められるし、２５℃における粘度が１００ｍＰａ・ｓ以下である光重合性オキシラン系樹脂組成物の２３℃における溶液粘度は、１〜１５００ｍＰａ・ｓと重複する蓋然性が高いと認められるので、相違点１は実質的な相違点ではない。
（相違点２）上記３（２）より、甲２発明の「ＯＸＴ−１０１」は、３−ヒドロキシメチル−３−エチルオキセタンであり、１個のオキセタン環構造と水酸基を有する化合物であるから、本件特許発明１の「少なくとも１個以上の環状構造を水酸基との双方を有する分子量５００以下の化合物（Ｃ）（ただし、１個のオキセタン環構造と水酸基を有する化合物を除く。）」には相当せず、相違点２は実質的な相違点である。
　よって、本件特許発明１と甲２発明は実質的に相違する。
　したがって、本件特許発明１は、甲２に記載された発明であるとはいえず、特許法第２９条第１項第３号に該当しない。
（２）本件特許発明３、８〜１４
　本件特許の訂正後の請求項１を直接的又は間接的に引用する訂正後の請求項３、８〜１４に係る本件特許発明３、８〜１４は、本件特許発明１と同様に、甲２に記載された発明であるとはいえず、特許法第２９条第１項第３号に該当しない。
６　まとめ
　以上のとおりであるから、訂正後の請求項１〜３、８〜１４に係る特許は、特許法第２９条第１項第３号の規定に違反してされたものとはいえず、同法第１１３条第２号に該当するものではない。
第６　結語
　上記第５のとおりであるから、取消理由によっては、訂正後の請求項１〜３、８〜１４に係る特許を取り消すことはできない。
　また、他に請求項１〜３、８〜１４に係る特許を取り消すべき理由を発見しない。
　よって、結論のとおり決定する。
【異議決定日】
平成２８年１２月６日（２０１６．１２．６）
【訂正の要旨】
審決（決定）の【理由】欄参照。
（５７）【特許請求の範囲】
　【請求項１】
　三員環状のオキシラン化合物（Ａ）を主成分とし、二個以上の酸素原子を有する四員環以上の環状化合物（Ｂ）、および、少なくとも１個の環状構造と水酸基との双方を有する分子量５００以下の化合物（Ｃ）
（ただし、１個のオキセタン環構造と水酸基を有する化合物を除く。）
　二個以上の酸素原子を有する四員環以上の環状化合物（Ｂ）が、環状エステル化合物（ｂ−１）、環状ホルマール化合物（ｂ−２）及び／又は、環状カーボネート化合物（ｂ−３）であり、少なくとも１種以上含有し、
　実質的に有機溶剤を含有せず、２３℃における溶液粘度が１〜１５００ｍＰａ・ｓであることを特徴とする光重合性オキシラン系樹脂組成物。
　【請求項２】
　前記三員環状のオキシラン化合物（Ａ）１００重量部に対して、二個以上の酸素原子を有する四員環以上の環状化合物（Ｂ）を０．５〜６０重量部、少なくとも１個の環状構造と水酸基との双方を有する分子量５００以下の化合物（Ｃ）を０．５〜４０重量部含有することを特徴とする請求項１記載の光重合性オキシラン系樹脂組成物。
　【請求項３】
　環状エステル（ｂ−１）としては、ラクトン類（ｂ−１−１）、環状ホルマール化合物（ｂ−２）としては、ジオキソラン類（ｂ−２−１）、ジオキサン類（ｂ−２−２）、トリオキサン類（ｂ−２−３）であることを特徴とする請求項１または２記載の光重合性オキシラン系樹脂組成物。
　【請求項４】
　少なくとも１個の環状構造と水酸基との双方を有する分子量５００以下の化合物（Ｃ）の環構造が、シクロアルカン類、シクロアルケン類、ベンゼン環、二環以上の縮合多環類であることを特徴とする請求項１〜３いずれか記載の光重合性オキシラン系樹脂組成物。
　【請求項５】
　少なくとも１個の環構造と水酸基との双方を有する分子量５００以下の化合物（Ｃ）の水酸基が、環構造に、直接、及び／又はＣ１〜１８の炭素数を有するアルキレン基を通じて１個以上置換されている化合物であることを特徴とする請求項１〜４いずれか記載の光重合性オキシラン系樹脂組成物。
　【請求項６】
　少なくとも１個の環構造と水酸基との双方を有する分子量５００以下の化合物（Ｃ）が、シクロヘキサン環、シクロヘキセン環、ノルボルナン環、ノルボルネン環、アダマンタン環、フタラン環、クマラン環、ピペロニロ環、およびクロマン環の少なくとも１種の環状構造と水酸基との双方を有する化合物（ｃ−１）であることを特徴とする請求項１〜５いずれか記載の光重合性オキシラン系樹脂組成物。
　【請求項７】
　シクロヘキサン環、シクロヘキセン環、ノルボルナン環、ノルボルネン環、アダマンタン環、フタラン環、クマラン環、ピペロニロ環、およびクロマン環の少なくともいずれか１種の環状構造と水酸基を有する化合物（ｃ−１）がシクロヘキシルアルコール、ベンジルアルコール、ノルボルナンアルコール、アダマンタンアルコール、ピペロニルアルコール、または３，４−メチレンジオキシフェノールであることを特徴とする請求項６記載の光重合性オキシラン系樹脂組成物。
　【請求項８】
　三員環状のオキシラン化合物（Ａ）が、芳香環を有する化合物（ａ−１）を含有することを特徴とする請求項１〜７いずれか記載の光重合性オキシラン系樹脂組成物。
　【請求項９】
　三員環状のオキシラン化合物（Ａ）が、三員環状のオキシラン環を二個以上有する化合物（ａ−２）を含有することを特徴とする請求項１〜８いずれか記載の光重合性オキシラン系樹脂組成物。
　【請求項１０】
　請求項１〜９いずれか記載の光重合性オキシラン系樹脂組成物に光重合開始剤を含有することを特徴とする光硬化性接着剤組成物。
　【請求項１１】
　光重合開始剤が、光照射によって酸性活性種を発生するＡ＋Ｂ−で表される塩であって、この陽イオンＡ＋が、芳香族ヨードニウムイオンおよび芳香族スルホニウムイオンからなる群より選ばれる請求項１０記載の光硬化性接着剤組成物。
　【請求項１２】
　請求項１〜１１いずれか記載の光硬化性接着剤組成物を用いて、光学フィルムを接着してなることを特徴とする積層体。
　【請求項１３】
　請求項１〜１１いずれか記載の光硬化性接着剤組成物を用いてポリビニルアルコール系偏光子の片面または両面に保護フィルムを接着してなることを特徴とする偏光板。
　【請求項１４】
　前記偏光板の保護フィルムの少なくとも１つがアセチルセルロース系フィルムまたはシクロオレフィン系フィルム，アクリル系フィルム，ポリカーボネート系フィルムであることを特徴とする請求項１３記載の偏光板。